(57)【要約】【課題】低印字率の原稿を多数枚プリントしても安定した帯電量が維持でき、画像濃度の低下、かぶりの発生が無く、継続して高品質のプリント画像が得られるトナーの提供。【解決手段】結着樹脂、着色剤及び離型剤を有するトナー母体粒子の表面に特定サイズの山と谷から形成されるうねりを有し、その谷の部分に外添剤が捕獲されるトナーにおいて、該うねりの高低差が平均３０〜２００ｎｍ、うねりの大きさが平均２０〜３００ｎｍ、うねりのしめる割合がトナー粒子表面の平均２０〜１００％であり、該外添剤として、少なくとも数平均一次粒径の異なる外添剤を２種含有していることを特徴とするトナー。【選択図】なし【特許請求の範囲】
【請求項１】
結着樹脂、着色剤及び離型剤を有するトナー母体粒子の表面に特定サイズの山と谷から形成されるうねりを有し、その谷の部分に外添剤が捕獲されるトナーにおいて、
該うねりの高低差が平均３０〜２００ｎｍ、うねりの大きさが平均２０〜３００ｎｍ、うねりのしめる割合がトナー粒子表面の平均２０〜１００％であり、
該外添剤として、少なくとも数平均一次粒径の異なる外添剤を２種含有していることを特徴とするトナー。
【請求項２】
前記外添剤は、数平均一次粒径１０〜６０ｎｍのものと数平均一次粒径８０ｎｍ〜１μｍのものであることを特徴とする請求項１に記載のトナー。
【発明の詳細な説明】
【技術分野】
【０００１】
本発明は、電子写真画像形成に用いられるトナーに関する。
【背景技術】
【０００２】
近年、高速で大量プリントを行う画像形成装置が開発されている。この画像形成装置には省エネルギーで、高品質のプリント画像を継続して得られることが望まれている。
【０００３】
高速画像形成装置で省エネルギー、高品質のプリント画像を継続して得ようとすると、トナーのＴｇを低くし、粒径の細かいトナーを用いることが行われている。トナーのＴｇを低くするとトナー粒子の表面が柔らかくなり、大量プリント（多数枚プリント）を行うとトナー粒子表面に固着していた外添剤がトナー粒子中に埋没し、安定した帯電量を維持することできず、高品質のプリントを継続して得ることは困難であった。
【０００４】
継続して高品質のプリントを得るため、外添剤の工夫が開示されている。
【０００５】
更に、低温定着が可能で継続して高品質のプリントを得るため、トナーの粒子構造（例えば、コア・シェル構造）に工夫を施す検討がされている。
【０００６】
又、現在、画像のフルカラー化が進んでおり、それに伴って多種多様な印字パターンに対応することが望まれている。例えばオフィスでは全色を用いる写真画像のようなものより、黒の文字画像に少量のカラー部分が入るというような画像ニーズが高い。このような場合には、ある色は高印字率でトナーが多量消費されていくのに対し、印字率の低い色はトナーが低消費の状態で、現像機内で長時間撹拌されることにより、外添剤の埋没による現像剤の劣化が生じる。特に低Ｔｇ化したトナーにおいては樹脂の柔らかさゆえに外添剤の埋没が発生しやすく、その結果トナーが凝集したり弱帯電トナーが発生したり、ハーフトーン画像の画像荒れやかぶりといった画像欠陥を引き起こす。
【０００７】
トナーの凝集を防止する手段としては、大径外添剤の添加や高Ｔｇシェルのコア・シェル構造のトナーを用いる技術が開示されている（例えば、特許文献１参照。）。
【０００８】
又、外添剤埋没防止手段としては、粒径差のある複数種の無機粒子（例えば、大径外添剤と小径外添剤）を用いて、大径外添剤にスペーサー機能を持たせて現像性や転写性の安定化を図る技術が開示されている（例えば、特許文献２参照。）。
【特許文献１】特開２００１−１７５０２５号公報
【特許文献２】特開２００６−３９０２３号公報
【発明の開示】
【発明が解決しようとする課題】
【０００９】
しかしながら、上記で開示されたトナーを用いても、高速の画像形成装置で多彩な印字率の原稿をプリントする条件、特に印字率が低く現像機内にトナーが長時間滞留するプリント条件では、トナー粒子に外圧がかかり、外添剤がトナー母体粒子中に埋没したり、或いは、トナー母体粒子表面から離脱したりして、トナーの帯電性量を一定に保持できなくなるという現象が発生していた。その結果、画像濃度が低下したりかぶりが発生したりするという問題が発生していた。
【００１０】
本発明は、低印字率（例えば、印字率１％）の原稿を多数枚（例えば、３０万枚以上）プリントしても安定した帯電量が維持でき、画像濃度の低下、かぶりの発生が無く、継続して高品質のプリント画像が得られるトナーを提供することにある。
【課題を解決するための手段】
【００１１】
本発明は、下記構成を採ることにより達成される。
【００１２】
１．結着樹脂、着色剤及び離型剤を有するトナー母体粒子の表面に特定サイズの山と谷から形成されるうねりを有し、その谷の部分に外添剤が捕獲されるトナーにおいて、
該うねりの高低差が平均３０〜２００ｎｍ、うねりの大きさが平均２０〜３００ｎｍ、うねりのしめる割合がトナー粒子表面の平均２０〜１００％であり、
該外添剤として、少なくとも数平均一次粒径の異なる外添剤を２種含有していることを特徴とするトナー。
【００１３】
２．前記外添剤は、数平均一次粒径１０〜６０ｎｍのものと数平均一次粒径８０ｎｍ〜１μｍのものであることを特徴とする前記１に記載のトナー。
【発明の効果】
【００１４】
本発明のトナーは、低印字率（例えば、印字率１％）の原稿を多数枚（例えば、３０万枚以上）プリントしても安定した帯電量が維持でき、画像濃度の低下、かぶりの発生が無く、継続して高品質のプリント画像が得られる優れた効果を有する。
【発明を実施するための最良の形態】
【００１５】
高速画像形成装置の低消費電力化に伴い、低温定着可能なトナーの開発が進められている。この低温定着可能なトナーを用いて低印字率の原稿を多数枚プリントすると、トナー粒子の表面に固着されている外添剤が粒子中に埋没したり離脱したりして減少し、安定した帯電量が維持できなくなり、画像濃度の低下やかぶりが発生し問題となっていた。
【００１６】
本発明者等は、低温定着可能なトナーを用いて低印字率の原稿を多数枚プリントしても、帯電量を安定に継続でき、高品質のプリント画像を継続して得られるトナーについて検討を行った。
【００１７】
種々検討の結果、トナー粒子の表面に特定の大きさのうねりを特定数有するトナー母体粒子に、特定の粒径を有する外添剤を２種類以上混合して形成したトナーは、低印字率の原稿を多数枚プリントしても安定した帯電量を確保できることを見出した。
【００１８】
これは、トナー粒子の表面に形成されたうねりの谷に捕獲された外添剤が、プリントの進行と共にトナーの粒子のうねりの谷からはき出され、はき出された外添剤がトナーの粒子表面に補給されてトナーの粒子表面に固着され、トナーの粒子表面には常に一定量の外添剤が固着されることにより達成されたものと推察している。
【００１９】
トナー母体粒子の表面のうねりの高低差は平均３０〜２００ｎｍ、好ましくは４０〜１７０ｎｍ、うねりの大きさは平均２０〜３００ｎｍ、好ましくは５０〜２００ｎｍ、うねりのしめる割合がトナー母体粒子表面の平均２０〜１００％、好ましくは３０〜１００％である。
【００２０】
上記形状のトナーを用いると、低印字率の原稿を多数枚プリントしても帯電量を安定に継続させるために必要な量の外添剤をうねりの谷に捕獲でき、プリント時のストレスにより粒子形状が変形することもない。
【００２１】
本発明のトナーは、高速の画像形成装置用いて低温定着を可能にするため、ガラス転移点が２０〜５０℃のものが好ましく、３０〜４５℃のものがより好ましい。
【００２２】
トナーのガラス転移温度は、「ＤＳＣ−７示差走査カロリメーター」（パーキンエルマー製）、「ＴＡＣ７／ＤＸ熱分析装置コントローラー」（パーキンエルマー製）を用いて行うことができる。
【００２３】
本発明のトナーの数基準におけるメディアン径（Ｄ５０）は、３〜８μｍのものが好ましい。数基準におけるメディアン径（Ｄ５０）がこの範囲のトナーを用いると、高画質（例えば、高解像力、ハーフトーン画像の再現性）が得られる。
【００２４】
トナーの数基準におけるメディアン径（Ｄ５０）は、コールターマルチサイザー３（コールター社製）に、データ処理用ソフト「Ｓｏｆｔｗａｒｅ  Ｖ３．５１」を搭載したコンピューターシステム（コールター社製）を接続した装置を用いて測定、算出して求める。
【００２５】
又、本発明のトナーは、粒径の異なる２種以上の外添剤を有し、少なくとも数平均一次粒径が１０〜６０ｎｍと小径の外添剤（以下、小径外添剤ともいう）と数平均一次粒径が８０ｎｍ〜１μｍと大径の外添剤（以下、小径外添剤ともいう）であることが好ましい。
【００２６】
小径外添剤を添加することにより、現像剤の良好な帯電特性が得られる。
【００２７】
大径外添剤を添加すると、大径外添剤はトナーの粒子表面に形成されたうねりの底部の小径外添剤をおおうような形で捕獲され、うねりの低部に小径外添剤が捕獲された状態となる。プリントとともに、小径外添剤をおおっていた大径外添剤が除かれると、うねりの低部に捕獲されていた小径外添剤がはき出され、トナー粒子表面に補充される。
【００２８】
このように、小径外添剤がトナー粒子の表面に補充され、一定量の小径外添剤が固着されているので、帯電量を継続して一定に保つことが可能となる。
【００２９】
尚、本発明において、トナー母体とは結着樹脂、着色剤及び離型剤を有するもの、トナー母体粒子とはトナー母体を粒子化したもの、トナー粒子とはトナー母体粒子と外添剤を有するもの、トナーとはトナー粒子の総称、を云う。
【００３０】
以下、本発明について詳細に説明する。
【００３１】
図１は、表面にうねりを有するトナー母体粒子の一例を示す概略図である。
【００３２】
図１において、２はトナー母体粒子、３はトナー母体、４はうねりの高低差、５はうねりの大きさ（間隔）、６はうねり部、７は山の部分（高部）、８は谷の部分（低部）を示す。
【００３３】
図に示すように、本発明のトナーは、トナー母体粒子（２）の表面にはうねりを有し、後に添加する外添剤が、容易にうねりの谷部に捕獲されやすいような形状を有している。
【００３４】
本発明では、うねりの高低差（４）とはうねりの山（高部）と谷（低部）との差の平均値を云い、うねりの大きさ（５）とはうねりの山と山との距離（間隔）の平均値を云い、うねり部（６）とはうねりを有する部分を云う。
【００３５】
尚、うねりのしめる割合とは、一方向から観察できるトナー粒子表面の中にうねり部（６）がしめる割合（面積率）を云う。
【００３６】
図２は、プリントを行った時に、トナー粒子の表面における外添剤の挙動の一例を示すトナー粒子の拡大断面図を示す。
【００３７】
図２において、１はトナー粒子、３はトナー母体、７は山の部分（高部）、８は谷の部分（低部）、９は大径外添剤、１０は小径外添剤を示す。
【００３８】
図２の（ａ）は、外添剤処理して作製したトナー粒子の拡大断面図で、小径と大径外添剤がトナー母体の表面に捕獲された状態を示している。
【００３９】
図２の（ｂ）は、プリントを進めることで大径外添剤（９）が外れ、うねりの谷部に捕獲されていた小径外添剤（１０）がはき出され、トナー母体（３）の表面に補充された状態を示す概略図である。
【００４０】
《うねりの数値測定方法》
トナー粒子の表面に形成されたうねりの高低差、うねりの大きさ、うねりのしめる割合は、特開２００３−１２１３３３の号段落００３４〜００３６に記載の方法により測定して求めることができる。
【００４１】
具体的には、３００個のトナー粒子の観察される面に存在するうねりの高低差、うねりの大きさ、うねりのしめる割合を測定して得られた値の平均値である。
【００４２】
うねりの数値を、走査型プローブ顕微鏡（ＳＰＭ）を用いて測定する方法について説明する。
【００４３】
走査型プローブ顕微鏡とは、プローブと試料間に働く相互作用力（トンネル電流・原子間力・電磁気力など）を検出し、微小領域の表面形状観察や物性分析を行う顕微鏡の総称である。
【００４４】
例えば、セイコーインスツルメンツ社製走査型プローブ顕微鏡システムＳＰＩ３８００Ｎ及び多機能型ユニットＳＰＡ４００を用いて、コンタクトＡＦＭ或いはダイナミックフォースモードにより表面形状が測定できる。
【００４５】
具体的な測定方法について説明する。
【００４６】
マツナミ社製マイクロスライドガラス（品番ｓ１２２６厚さ１．０ｍｍ）を１０ｍｍ×１０ｍｍに切り、表面にニチバン社製エポキシ系強力接着剤アラルダイト  スタンダードの主剤とポリアミドアミン系硬化剤を同量混合し、へらでなるべく薄くなるように塗布する。２５℃で５時間放置した後、コニカミノルタ社製デジタル複写機Ｓｉｔｉｏｓシリーズ用デジタルトナー（黒）を粒子が分散するように均等にふりかけ、２５℃で７時間硬化させた。用いたデジタルトナーの平均粒径は７μｍであった。この接着剤の固定により、デジタルトナーの各粒子の粒径の１／２程度が、平均して接着剤の上に露出していた。
【００４７】
これを試料台に置き、セイコーインスツルメンツ社製走査型プローブ顕微鏡システムＳＰＩ３８００Ｎ及び多機能型ユニットＳＰＡ４００のダイナミックフォースモード（ＤＦＭ）で測定した。カンチレバーはセイコーインスツルメンツ社製ＳＩ−ＤＦ２０（シリコーン製、バネ定数約２０Ｎ／ｍ、共振周波数１３５ｋＨｚ）を用い、スキャナーはＦＳ−１００Ｎを用いて形状を測定した。
【００４８】
走査エリアは２μｍ×２μｍ、走査速度は１Ｈｚで行った。
【００４９】
《うねりを有するトナー母体粒子の作製》
後述するトナーの作製において、うねりを有するトナー母体粒子は、重合法でトナー母体粒子を作製するときの円形度調整条件を制御することにより作製することができる。具体的には、円形度調整時（凝集・融着工程）に高速で撹拌すると、キャビテーションによりミクロンオーダーの泡が発生する。その泡が凝集・融着中の粒子表面に吸着し、その泡が吸着したまま円形度調整が進み、一定時間が経つと泡がとれて、泡の部分にうねりができると推察している。
【００５０】
具体的に、うねりを有するトナー母体粒子を作製する手順について説明する。
【００５１】
トナー母体粒子を作製する下記（４）の凝集・融着工程の段階で、
１．トナー母体粒子を形成する樹脂のガラス転移点より高温に加熱した状態で高速（例えば、１００ｒｐｍ）で撹拌を行う
２．高速で撹拌を行うと、キャビテーションによってミクロンオーダーの気泡が発生する
３．その気泡が凝集・融着中の粒子表面に付着し、粒子表面に取り込まれる
４．その後、トナー母体粒子を形成する樹脂のガラス転移点程度まで冷却する過程で、取り込まれた泡が冷却により粒子表面から飛び出す
５．泡が飛び出した跡が、うねりとなる
６．その後、粒子を濾別、洗浄してトナー母体粒子を作製する。
【００５２】
尚、うねりの高低差、うねりの大きさ、うねりのしめる割合は、トナー母体粒子のＴｇ、トナー母体粒子の円形度調整時の温度、キャビテーションを発生させるための撹拌数（速度）、円形度調整時の温度から常温まで冷却する速度等により調整することができる。
【００５３】
《外添剤》
本発明のトナーは、粒径の異なる２種以上の外添剤を含有している。具体的には、数平均一次粒径が１０〜６０ｎｍと小径外添剤と数平均一次粒径が８０ｎｍ〜１μｍと大径外添剤を含有していることが好ましい。
【００５４】
小径外添剤としては公知の無機微粒子が挙げられる。大径外添剤としては公知の有機微粒子や無機微粒子が挙げられる。
【００５５】
外添剤処理により、小径外添剤はうねりの低部に捕獲されやすく、大径外添剤はうねりの底部の小径外添剤を覆うように固着されやすい。
【００５６】
うねりの低部に捕獲されていた小径外添剤は、おおわれていた大径外添剤が除かれるとはき出され、トナー母体の表面に補充され固着される。
【００５７】
小径及び大径の外添剤の数平均一次粒径は、分散させた外添剤を電子顕微鏡で撮影し、撮影した画像を解析して求めることができる。
【００５８】
次に、トナーの製造について説明する。
【００５９】
《トナーの作製》
本発明のトナーは、結着樹脂、着色剤及び離型剤を含むトナー母体粒子に、粒径の異なる少なくとも２種類以上の外添剤を混合して得られたものである。
【００６０】
トナーの作製方法としては、特に限定されるものではないが、乳化会合法による方法が好ましく用いられる。特にミニエマルジョン重合粒子を乳化重合によって多段重合構成とした樹脂粒子を会合（凝集・融着）してトナー母体粒子を作製し、このトナー母体粒子に外添剤を添加して作製する方法が好ましい。
【００６１】
以下、ミニエマルジョン重合会合法によるトナーの作製方法を例に挙げ、詳細に説明する。このトナーの作製方法では、以下の工程を経て作製される。
（１）離型剤をラジカル重合性単量体に溶解或いは分散する溶解／分散工程
（２）離型剤を溶解／分散させた重合性単量体溶液を溶液媒体中で液滴化し、ミニエマルジョン重合して樹脂粒子の分散液を調製する重合工程
（３）溶液媒体中に着色剤を分散させる着色剤分散工程
（４）溶液媒体中で樹脂粒子と着色剤粒子を会合させて会合粒子を得る凝集・融着工程
（５）「うねりを有するトナー母体粒子の作製」で記載した方法でトナー母体粒子を形成する熟成工程
（６）トナー母体粒子の分散液を、冷却する冷却工程
（７）冷却されたトナー母体粒子の分散液から当該トナー母体粒子を固液分離し、当該トナー母体から界面活性剤などを除去する洗浄工程
（８）洗浄処理されたトナー母体粒子を、乾燥する乾燥工程
（９）乾燥処理されたトナー母体粒子に、外添剤を添加する工程
以下、各工程について説明する。
【００６２】
（１）〔溶解／分散工程〕
この工程は、ラジカル重合性単量体に離型剤を溶解或いは分散させて、当該離型剤のラジカル重合性単量体溶液を調製する工程である。
【００６３】
（２）〔重合工程〕
この重合工程の好適な一例においては、界面活性剤を含有した溶液媒体中に、前記離型剤を溶解或いは分散したラジカル重合性単量体溶液を添加し、機械的エネルギーを加えて液滴を形成させ、次いで水溶性のラジカル重合開始剤からのラジカルにより当該液滴中において重合反応を進行させる。尚、前記溶液媒体中に、核粒子として樹脂粒子を添加しておいても良い。
【００６４】
この重合工程により、離型剤と結着樹脂とを含有する樹脂粒子が得られる。この樹脂粒子は、着色された粒子であっても良く、着色されていない粒子であっても良い。着色された樹脂粒子は、着色剤を含有する単量体組成物を重合処理することにより得られる。又、着色されていない樹脂粒子を使用する場合には、後述する凝集工程において、樹脂粒子の分散液に、着色剤粒子の分散液を添加し、樹脂粒子と着色剤粒子とを凝集させることトナー母体粒子とすることができる。
【００６５】
（３）〔着色剤粒子の分散工程〕
この工程は、界面活性剤を含有する溶液媒体中に着色剤粒子を添加し、分散装置を用いて着色剤粒子を溶液媒体中に分散させる工程である。
【００６６】
着色剤粒子を分散する工程に用いられる分散装置としては、特に限定されず公知のものを用いることができる。好ましい分散装置としては超音波分散機、機械的ホモジナイザー、マントンゴーリン、圧力式ホモジナイザー等の加圧分散機、サンドグラインダー、ゲッツマンミル、ダイヤモンドファインミル等の媒体型分散機等を挙げることができる。
【００６７】
尚、着色剤は表面改質されていても良い。着色剤の表面改質法は溶媒中に着色剤粒子を分散させ、その分散液中に表面改質剤を添加し、この系を昇温することにより反応させる。反応修了後、着色剤粒子を濾別し、同一の溶媒で洗浄濾過を繰り返した後、乾燥することにより、表面改質剤で処理された着色剤が得られる。
【００６８】
トナー製造工程時、溶液媒体中に分散された着色剤の平均分散径が２〜３００ｎｍであることが好ましく、２〜２００ｎｍであることがより好ましい。着色剤の平均分散径は、界面活性剤の量、分散装置の回転数、分散時間等により制御することができる。
【００６９】
（４）〔凝集・融着工程〕
凝集工程は、重合工程により得られた樹脂粒子と着色剤粒子を用いてトナー母体粒子を形成する工程である。又、当該凝集工程においては、樹脂粒子や着色剤粒子とともに、離型剤粒子や荷電制御剤などの内添剤粒子なども凝集させることができる。
【００７０】
好ましい凝集方法は、樹脂粒子と着色剤粒子とが存在している水中に、アルカリ金属塩やアルカリ土類金属塩等からなる塩析剤を臨界凝集濃度以上の凝集剤として添加し、次いで、前記樹脂粒子のガラス転移点以上であって、且つ前記離型剤の融解ピーク温度（℃）以上の温度に加熱することで凝集を行う工程である。
【００７１】
（５）〔熟成工程〕
熟成工程は、上記の「うねりを有するトナー母体粒子の作製」で記載した方法で行い、うねりを有するトナー母体粒子を作製する工程である。
【００７２】
（６）〔冷却工程〕
この工程は、前記トナー母体粒子の分散液を冷却処理（急冷処理）する工程である。冷却処理条件としては、１〜２０℃／ｍｉｎの冷却速度で冷却する。冷却処理方法としては特に限定されるものではなく、反応容器の外部より冷媒を導入して冷却する方法や、冷水を直接反応系に投入して冷却する方法による工程を例示することができる。
【００７３】
（７）〔洗浄工程〕
この固液分離・洗浄工程では、上記の工程で所定温度まで冷却されたトナー母体粒子の分散液から当該トナー母体粒子を固液分離する固液分離処理と、固液分離されたトナーケーキ（ウェット状態にあるトナー母体粒子をケーキ状に凝集させた集合物）から界面活性剤や塩析剤などの付着物、熟成工程で用いたアルカリ剤を除去する洗浄処理とが施される。
【００７４】
洗浄処理は、濾液の電気伝導度が１０μＳ／ｃｍになるまで水洗浄する。濾過処理方法としては、遠心分離法、ヌッチェ等を使用して行う減圧濾過法、フィルタープレス等を使用して行う濾過法などがあり、特に限定されるものではない。
【００７５】
（８）〔乾燥工程〕
この工程は、洗浄処理されたトナーケーキを乾燥処理し、乾燥されたトナー母体粒子を得る工程である。この工程で使用される乾燥機としては、スプレードライヤー、真空凍結乾燥機、減圧乾燥機などを挙げることができ、静置棚乾燥機、移動式棚乾燥機、流動層乾燥機、回転式乾燥機、撹拌式乾燥機などを使用することが好ましい。乾燥されたトナー母体粒子の水分は、５質量％以下であることが好ましく、更に好ましくは２質量％以下とされる。尚、乾燥処理されたトナー母体粒子同士が、弱い粒子間引力で凝集している場合には、当該凝集体を解砕処理しても良い。ここに、解砕処理装置としては、ジェットミル、ヘンシェルミキサー、コーヒーミル、フードプロセッサー等の機械式の解砕装置を使用することができる。
【００７６】
（９）〔トナー母体粒子に外添剤を混合する工程〕
この工程は、トナー母体粒子に２種以上の外添剤を混合してトナーを作製する工程である。外添剤の混合装置としては、ヘンシェルミキサー、コーヒーミル等の機械式の混合装置を使用することができる。
【００７７】
尚、本発明で用いられる２種類以上の外添剤は、トナー母体粒子に同時に２種類以上の外添剤を添加して混合しても、別個に添加して混合してもよいが、大径外添剤によるスペーサー効果を得るために、大径外添剤のみトナー母体粒子と先に混合処理し固着させ、その後に小径粒子を混合処理する方法が好ましい。
【００７８】
混合装置の条件としては、周速として１０〜５０ｍ／ｓｅｃが好ましく、大径外添剤処理の周速が小径外添剤処理の周速より速いことが好ましい。処理時間は、３〜４０分が好ましいが、外添剤が小径になるほど外添剤粒子同士が凝集しやすくなるために処理時間は長めに設定することが好ましい。
【００７９】
次に、トナーを構成する部材について説明する。
【００８０】
《トナーを構成する部材》
（結着樹脂）
結着樹脂を構成する重合性単量体として使用されるものは、スチレン、ｏ−メチルスチレン、ｍ−メチルスチレン、ｐ−メチルスチレン、α−メチルスチレン、ｐ−クロロスチレン、３，４−ジクロロスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレンの様なスチレン或いはスチレン誘導体、メタクリル酸メチル、メタクリル酸エチル、メタクリル酸ｎ−ブチル、メタクリル酸イソプロピル、メタクリル酸イソブチル、メタクリル酸ｔ−ブチル、メタクリル酸ｎ−オクチル、メタクリル酸２−エチルヘキシル、メタクリル酸ステアリル、メタクリル酸ラウリル、メタクリル酸フェニル、メタクリル酸ジエチルアミノエチル、メタクリル酸ジメチルアミノエチル等のメタクリル酸エステル誘導体、アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル、アクリル酸ステアリル、アクリル酸ラウリル、アクリル酸フェニル等の、アクリル酸エステル誘導体、エチレン、プロピレン、イソブチレン等のオレフィン類、塩化ビニル、塩化ビニリデン、臭化ビニル、フッ化ビニル、フッ化ビニリデン等のハロゲン系ビニル類、プロピオン酸ビニル、酢酸ビニル、ベンゾエ酸ビニル等のビニルエステル類、ビニルメチルエーテル、ビニルエチルエーテル等のビニルエーテル類、ビニルメチルケトン、ビニルエチルケトン、ビニルヘキシルケトン等のビニルケトン類、Ｎ−ビニルカルバゾール、Ｎ−ビニルインドール、Ｎ−ビニルピロリドン等のＮ−ビニル化合物、ビニルナフタレン、ビニルピリジン等のビニル化合物類、アクリロニトリル、メタクリロニトリル、アクリルアミド等のアクリル酸或いはメタクリル酸誘導体がある。これらビニル系単量体は単独或いは組み合わせて使用することができる。
【００８１】
又、樹脂を構成する重合性単量体としてイオン性解離基を有するものを組み合わせて用いることが更に好ましい。例えば、カルボキシル基、スルフォン酸基、リン酸基等の置換基を単量体の構成基として有するもので、具体的には、アクリル酸、メタクリル酸、マレイン酸、イタコン酸、ケイ皮酸、フマール酸、マレイン酸モノアルキルエステル、イタコン酸モノアルキルエステル、スチレンスルフォン酸、アリルスルフォコハク酸、２−アクリルアミド−２−メチルプロパンスルフォン酸、アシッドホスホオキシエチルメタクリレート、３−クロロ−２−アシッドホスホオキシプロピルメタクリレート等が挙げられる。
【００８２】
更に、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレート等の多官能性ビニル類を使用して架橋構造の樹脂とすることもできる。
【００８３】
これら重合性単量体はラジカル重合開始剤を用いて重合することができる。この場合、懸濁重合法では油溶性重合開始剤を用いることができる。この油溶性重合開始剤としては、２，２′−アゾビス−（２，４−ジメチルバレロニトリル）、２，２′−アゾビスイソブチロニトリル、１，１′−アゾビス（シクロヘキサン−１−カルボニトリル）、２，２′−アゾビス−４−メトキシ−２，４−ジメチルバレロニトリル、アゾビスイソブチロニトリル等のアゾ系又はジアゾ系重合開始剤、ベンゾイルパーオキサイド、メチルエチルケトンペルオキサイド、ジイソプロピルペルオキシカーボネート、クメンヒドロペルオキサイド、ｔ−ブチルヒドロペルオキサイド、ジ−ｔ−ブチルペルオキサイド、ジクミルペルオキサイド、２，４−ジクロロベンゾイルペルオキサイド、ラウロイルペルオキサイド、２，２−ビス−（４，４−ｔ−ブチルペルオキシシクロヘキシル）プロパン、トリス−（ｔ−ブチルペルオキシ）トリアジンなどの過酸化物系重合開始剤や過酸化物を側鎖に有する高分子開始剤などを挙げることができる。
【００８４】
又、乳化重合法を用いる場合には水溶性ラジカル重合開始剤を使用することができる。水溶性重合開始剤としては、過硫酸カリウム、過硫酸アンモニウム等の過硫酸塩、アゾビスアミノジプロパン酢酸塩、アゾビスシアノ吉草酸及びその塩、過酸化水素等を挙げることができる。
【００８５】
（連鎖移動剤）
樹脂の分子量を調整するためには、一般的に用いられる連鎖移動剤を用いることが可能である。用いられる連鎖移動剤としては、特に限定されるものではなく例えばｎ−オクチルメルカプタン、ｎ−デシルメルカプタン、ｔｅｒｔ−ドデシルメルカプタン等のメルカプタン、ｎ−オクチル−３−メルカプトプロピオン酸エステル等のメルカプトプロピオン酸エステル、ターピノーレン、四臭化炭素及びα−メチルスチレンダイマー等が使用される。
【００８６】
（着色剤）
着色剤としては、各色の着色剤を使用することができる。
【００８７】
黒色の着色剤としては、例えば、ファーネスブラック、チャンネルブラック、アセチレンブラック、サーマルブラック、ランプブラック等のカーボンブラック、更にはマグネタイト、フェライト等の磁性粉も用いられる。
【００８８】
マゼンタもしくはレッド用の着色剤としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８；１、Ｃ．Ｉ．ピグメントレッド５３；１、Ｃ．Ｉ．ピグメントレッド５７；１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００８９】
オレンジもしくはイエロー用の着色剤としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー９３、Ｃ．Ｉ．ピグメントイエロー９４、Ｃ．Ｉ．ピグメントイエロー１３８等が挙げられる。
【００９０】
グリーンもしくはシアン用の着色剤としては、Ｃ．Ｉ．ピグメントブルー１５、Ｃ．Ｉ．ピグメントブルー１５；２、Ｃ．Ｉ．ピグメントブルー１５；３、Ｃ．Ｉ．ピグメントブルー１５；４、Ｃ．Ｉ．ピグメントブルー１６、Ｃ．Ｉ．ピグメントブルー６０、Ｃ．Ｉ．ピグメントブルー６２、Ｃ．Ｉ．ピグメントブルー６６、Ｃ．Ｉ．ピグメントグリーン７等が挙げられる。
【００９１】
尚、これらの着色剤は必要に応じて単独もしくは２つ以上を選択併用しても良い。又、着色剤の添加量はトナー全体に対して１〜３０質量％、好ましくは２〜２０質量％の範囲に設定するのが良い。
【００９２】
（離型剤）
本発明に用いられる離型剤は、公知の化合物を用いることができる。
【００９３】
このようなものとしては、例えば、ポリエチレンワックス、ポリプロピレンワックスなどのポリオレフィンワックス、パラフィンワックス、サゾールワックスなどの長鎖炭化水素系ワックス、ジステアリルケトンなどのジアルキルケトン系ワックス、カルナバワックス、モンタンワックス、トリメチロールプロパントリベヘネート、ペンタエリスリトールテトラベヘネート、ペンタエリスリトールジアセテートジベヘネート、グリセリントリベヘネート、１，１８−オクタデカンジオールジステアレート、トリメリット酸トリステアリル、ジステアリルマレエートなどのエステル系ワックス、エチレンジアミンベヘニルアミド、トリメリット酸トリステアリルアミドなどのアミド系ワックスなどが挙げられる。
【００９４】
トナーに含有される離型剤の量は、トナー全体に対し１〜２０質量％が好ましく、３〜１５質量％がより好ましい。
【００９５】
（荷電制御剤）
本発明に係るトナーには、必要に応じて荷電制御剤を添加することができる。荷電制御剤としては、公知の化合物を用いることができる。
【００９６】
次に、現像剤について説明する。
【００９７】
《現像剤》
本発明のトナーは、一成分現像剤、二成分現像剤として用いることができる。
【００９８】
一成分現像剤として用いる場合は、非磁性一成分現像剤、或いはトナー中に０．１μｍ〜０．５μｍ程度の磁性粒子を含有させ磁性一成分現像剤としたものが挙げられ、何れも使用することができる。
【００９９】
又、キャリアと混合して二成分現像剤として用いることができる。キャリアとしては、鉄、フェライト、マグネタイト等の金属、それらの金属とアルミニウム、鉛等の金属との合金等の従来から公知の磁性粒子を用いることができる。特にフェライト粒子が好ましい。上記キャリアの粒子径は、２０〜１００μｍが好ましく、２５〜８０μｍがより好ましい。
【０１００】
キャリアの粒子径の測定は、代表的には湿式分散機を備えたレーザ回折式粒度分布測定装置「ヘロス（ＨＥＬＯＳ）」（シンパティック（ＳＹＭＰＡＴＥＣ）社製）により測定することができる。
【０１０１】
キャリアは、磁性粒子が更に樹脂によりコートされているもの、或いは樹脂中に磁性粒子を分散させたいわゆる樹脂分散型キャリアが好ましい。コート用の樹脂としては、特に限定は無いが、例えば、オレフィン系樹脂、スチレン系樹脂、スチレン−アクリル系樹脂、シリコーン系樹脂、エステル系樹脂或いはフッ素含有重合体系樹脂等が用いられる。又、樹脂分散型キャリアを構成するための樹脂としては、特に限定されず公知のものを使用することができ、例えば、スチレン−アクリル系樹脂、ポリエステル樹脂、フッ素系樹脂、フェノール樹脂等を使用することができる。これらの中では、スチレン−アクリル樹脂でコートしたコートキャリアが外部添加剤の離脱防止や耐久性を確保できより好ましい。
【０１０２】
次に、本発明のトナーを用いた画像形成方法、画像形成装置について説明する。
【０１０３】
《画像形成》
図３は、本発明のトナーを用いた画像形成装置の一例を示す断面構成図である。
【０１０４】
図３に示す画像形成装置１は、デジタル方式による画像形成装置であって、画像読み取り部Ａ、画像処理部Ｂ、画像形成部Ｃ、転写紙搬送手段としての転写紙搬送部Ｄから構成されている。
【０１０５】
画像読み取り部Ａの上部には原稿を自動搬送する自動原稿送り手段が設けられていて原稿載置台１１上に載置された原稿は原稿搬送ローラ１２によって１枚宛分離搬送され読み取り位置１３ａにて画像の読み取りが行われる。原稿読み取りが終了した原稿は原稿搬送ローラ１２によって原稿排紙皿１４上に排出される。
【０１０６】
一方、プラテンガラス１３上に置かれた場合の原稿の画像は走査光学系を構成する照明ランプ及び第１ミラーから成る第１ミラーユニット１５の速度ｖによる読み取り動作と、Ｖ字状に位置した第２ミラー及び第３ミラーから成る第２ミラーユニット１６の同方向への速度ｖ／２による移動によって読み取られる。
【０１０７】
読み取られた画像は、投影レンズ１７を通してラインセンサである撮像素子ＣＣＤの受光面に結像される。撮像素子ＣＣＤ上に結像されたライン状の光学像は順次電気信号（輝度信号）に光電変換されたのちＡ／Ｄ変換を行い、画像処理部Ｂにおいて濃度変換、フィルター処理等の処理が施された後、画像データは一旦メモリに記憶される。
【０１０８】
画像形成部Ｃでは、画像形成ユニットとして、像担持体であるドラム状の感光体２１と、その外周に、該感光体２１を帯電させる帯電手段（帯電工程）２２、帯電した感光体の表面電位を検出する電位検出手段２２０、現像手段（現像工程）２３、転写手段（転写工程）である転写搬送ベルト装置４５、前記感光体２１のクリーニング装置（クリーニング工程）２６及び光除電手段（光徐電工程）としてのＰＣＬ（プレチャージランプ）２７が各々動作順に配置されている。又、現像手段２３の下流側には感光体２１上に現像されたパッチ像の反射濃度を測定する反射濃度検出手段２２２が設けられている。感光体２１には、本発明に係わる感光体を使用し、図示の時計方向に駆動回転される。
【０１０９】
回転する感光体２１へは帯電手段２２による一様帯電がなされた後、像露光手段（像露光工程）３０としての露光光学系により画像処理部Ｂのメモリから呼び出された画像信号に基づいた像露光が行われる。書き込み手段である像露光手段３０としての露光光学系は図示しないレーザダイオードを発光光源とし、回転するポリゴンミラー３１、ｆθレンズ３４、シリンドリカルレンズ３５を経て反射ミラー３２により光路が曲げられ主走査がなされるもので、感光体２１に対してＡｏの位置において像露光が行われ、感光体２１の回転（副走査）によって静電潜像が形成される。本実施の形態の一例では文字部に対して露光を行い、静電潜像を形成する。
【０１１０】
画像形成装置においては、感光体上に静電潜像を形成するに際し、半導体レーザ又は発光ダイオードを像露光光源として用いることができる。これらの像露光光源を用いて、書き込みの主査方向の露光ドット径を１０〜８０μｍに絞り込み、感光体上にデジタル露光を行うことにより、４００ｄｐｉ（ｄｐｉ：２．５４ｃｍ当たりのドット数）以上から２５００ｄｐｉの高解像度の電子写真画像を得ることができる。
【０１１１】
前記露光ドット径とは該露光ビームの強度がピーク強度の１／ｅ２以上の領域の主走査方向にそった露光ビームの長さ（Ｌｄ：長さが最大位置で測定する）を云う。
【０１１２】
用いられる光ビームとしては半導体レーザを用いた走査光学系及びＬＥＤの固体スキャナー等があり、光強度分布についてもガウス分布及びローレンツ分布等があるがそれぞれのピーク強度の１／ｅ２以上の領域を本発明に係わる露光ドット径とする。
【０１１３】
感光体２１上の静電潜像は現像手段２３によって反転現像が行われ、感光体２１の表面に可視像のトナー像が形成される。本発明に係る画像形成方法では、該現像手段に用いられる現像剤には重合トナーを用いることが好ましい。形状や粒度分布が均一な重合トナーを本発明の感光体と併用することにより、より鮮鋭性が良好な電子写真画像を得ることができる。
【０１１４】
転写紙搬送部Ｄでは、画像形成ユニットの下方に異なるサイズの転写紙Ｐが収納された転写紙収納手段としての給紙ユニット４１（Ａ）、４１（Ｂ）、４１（Ｃ）が設けられ、また側方には手差し給紙を行う手差し給紙ユニット４２が設けられていて、それらの何れかから選択された転写紙Ｐは案内ローラ４３によって搬送路４０に沿って給紙され、給紙される転写紙Ｐの傾きと偏りの修正を行う対の給紙レジストローラ４４によって転写紙Ｐは一時停止を行ったのち再給紙が行われ、搬送路４０、転写前ローラ４３ａ、給紙経路４６及び進入ガイド板４７に案内され、感光体２１上のトナー画像が転写位置Ｂｏにおいて転写極２４及び分離極２５によって転写搬送ベルト装置４５の転写搬送ベルト４５４に載置搬送されながら転写紙Ｐに転写され、該転写紙Ｐは感光体２１面より分離し、転写搬送ベルト装置４５により定着手段５０に搬送される。
【０１１５】
定着手段５０は定着ローラ５１と加圧ローラ５２とを有しており、転写紙Ｐを定着ローラ５１と加圧ローラ５２との間を通過させることにより、加熱、加圧によってトナーを定着させる。トナー画像の定着を終えた転写紙Ｐは排紙トレイ６４上に排出される。
【０１１６】
以上は転写紙の片側への画像形成を行う状態を説明したものであるが、両面複写の場合は排紙切換部材１７０が切り替わり、転写紙案内部１７７が開放され、転写紙Ｐは破線矢印の方向に搬送される。
【０１１７】
更に、搬送機構１７８により転写紙Ｐは下方に搬送され、転写紙反転部１７９によりスイッチバックさせられ、転写紙Ｐの後端部は先端部となって両面複写用給紙ユニット１３０内に搬送される。
【０１１８】
転写紙Ｐは両面複写用給紙ユニット１３０に設けられた搬送ガイド１３１を給紙方向に移動し、給紙ローラ１３２で転写紙Ｐを再給紙し、転写紙Ｐを搬送路４０に案内する。
【０１１９】
再び、上述したように感光体２１方向に転写紙Ｐを搬送し、転写紙Ｐの裏面にトナー画像を転写し、定着手段５０で定着した後、排紙トレイ６４に排紙する。
【０１２０】
画像形成装置としては、上述の感光体と、現像器、クリーニング器等の構成要素をプロセスカートリッジとして一体に結合して構成し、このユニットを装置本体に対して着脱自在に構成してもよい。又、帯電器、像露光器、現像器、転写又は分離器、及びクリーニング器の少なくとも１つを感光体とともに一体に支持してプロセスカートリッジを形成し、装置本体に着脱自在の単一ユニットとし、装置本体のレール等の案内手段を用いて着脱自在の構成としてもよい。
【実施例】
【０１２１】
以下に、実施例を挙げて具体的に説明するが、本発明の実施態様はこれらに限定されるものではない。
【０１２２】
（外添剤の準備）
下記の外添剤を準備した。
外添剤１：数平均一次粒径が５ｎｍの疎水化シリカ粒子
外添剤２：数平均一次粒径が１０ｎｍの疎水化シリカ粒子
外添剤３：数平均一次粒径が６０ｎｍの疎水化シリカ粒子
外添剤４：数平均一次粒径が８０ｎｍの疎水化シリカ粒子
外添剤５：数平均一次粒径が３００ｎｍの疎水化チタニア粒子
外添剤６：数平均一次粒径が８００ｎｍのポリメチルメタクリレート樹脂粒子
外添剤７：数平均一次粒径が１１００ｎｍのポリメチルメタクリレート樹脂粒子。
【０１２３】
《トナーの作製》
以下のようにしてトナーを作製した。
【０１２４】
〈コア用樹脂粒子１の作製〉
第１段重合
撹拌装置、温度センサ、冷却管、窒素導入装置を取り付けた５Ｌの反応容器中に、下記化合物を添加して混合し、
スチレン                                                １１０．９質量部
ｎ−ブチルアクリレート                                    ５２．８質量部
メタクリル酸                                              １２．３質量部
当該混合液に、
パラフィンワックス「ＨＮＰ−５７（日本精鑞社製）」        ９３．８質量部
を添加した後、８０℃に加温して溶解させることにより、重合性単量体溶液とした。
【０１２５】
一方、ポリオキシエチレン（２）ドデシルエーテル硫酸ナトリウム２．９質量部をイオン交換水１３４０質量部に溶解させた界面活性剤溶液を調製した。当該界面活性剤溶液を８０℃に加熱した後、上記重合性単量体溶液を投入し、循環経路を有する機械式分散機「クレアミックス（エムテクニック社製）」により、上記重合性単量体溶液を２時間混合分散させた。そして、平均粒径が２４５ｎｍの乳化粒子（油滴）の分散液を調製した。
【０１２６】
次いで、イオン交換水１４６０質量部を添加した後、重合開始剤（過硫酸カリウム）６質量部をイオン交換水１４２質量部に溶解させた開始剤溶液と、ｎ−オクチルメルカプタン１．８質量部とを添加し、温度を８０℃とした。この系を８０℃にて３時間にわたり加熱、撹拌することにより重合（第１段重合）を行い、樹脂粒子を作製した。これを「樹脂粒子１」とする。
【０１２７】
第２段重合（外層の形成）
上記「樹脂粒子１」に、過硫酸カリウム５．１質量部をイオン交換水１９７質量部に溶解させた開始剤溶液を添加し、８０℃の温度条件下に下記重合性単量体を混合してなる単量体を有する混合液を１時間かけて滴下した。単量体を有する混合液は、
スチレン                                                ２８２．２質量部
ｎ−ブチルアクリレート                                  １３４．４質量部
メタクリル酸                                              ３１．４質量部
ｎ−オクチルメルカプタン                                  ４．９３質量部
からなり、滴下終了後、２時間にわたり８０℃の温度条件下で加熱撹拌を行って第２段重合（外層の形成）を行った。その後冷却し、「コア用樹脂粒子１」を得た。
【０１２８】
尚、形成された「コア用樹脂粒子１」の重量平均分子量は２１，３００、質量平均粒径は１８０ｎｍ、ガラス転移点は３９℃であった。
【０１２９】
（着色剤分散液の作製）
ドデシル硫酸ナトリウム１０質量％の水溶液９００質量部を撹拌しながら、着色剤「リーガル３３０Ｒ」２１０質量部を徐々に添加し、次いで、撹拌装置「クレアミックス」（エムテクニック社製）を用いて分散処理することにより、着色剤分散液を作製した。これを、「着色剤分散液」とする。この着色剤分散液中の着色剤粒子の平均分散径を動的光散乱式粒度分析計「マイクロトラックＵＰＡ１５０」（日機装（株）製）を用いて測定したところ、１５０ｎｍであった。
【０１３０】
〈トナー母体粒子の作製〉
（トナー母体粒子１の作製）
コア粒子の形成（塩析／融着（会合・融着）工程）
撹拌装置、温度センサ、冷却管、窒素導入装置を取り付けた反応容器に、
「コア用樹脂粒子１」                          ４２０質量部（固形分換算）
イオン交換水                                  ９００質量部
「着色剤分散液」                              ２００質量部（固形分換算）
を投入して撹拌した。反応容器内の温度を３０℃に調製した後、この溶液に５モル／リットルの水酸化ナトリウム水溶液を添加してｐＨを９に調整した。
【０１３１】
次いで、塩化マグネシウム・６水和物２質量部をイオン交換水１０００質量部に溶解した水溶液を、撹拌下、３０℃にて１０分間かけて反応系に添加し、３分間放置した後に昇温を開始して、この系を６０分間かけて６５℃まで昇温させて会合を開始した。この状態で「マルチサイザー３（コールター社製）」にて会合粒子の粒径を測定し、粒子の体積基準メディアン系（Ｄ５０）が７．０μｍになった時点で、塩化ナトリウム４０．２質量部をイオン交換水１０００質量部に溶解した水溶液を添加して粒径成長を停止させた。
【０１３２】
更に８０℃に加温して１時間撹拌を行い粒子表面に付着している泡を放出させて粒子表面にうねりを形成し、「トナー母体粒子１」の分散液を作製した。
【０１３３】
「トナー母体粒子１」の円形度を「ＦＰＩＡ２１００」（システックス社製）にて測定したところ０．９３０であった。
【０１３４】
洗浄、及び、乾燥工程
「トナー母体粒子１」の分散液をバスケット型遠心分離機「ＭＡＲＫIII型式番号６０×４０（松本機械（株）製）」を用いて固液分離を行うことにより、「トナー母体粒子１」のトナーケーキを形成した。そして、濾液の電気伝導度が５μＳ／ｃｍになるまで前記バスケット型遠心分離機を用いて「トナー母体粒子１」の洗浄と固液分離を繰り返し行った。濾液が所定の電気伝導度になった後、乾燥装置「フラッシュジェットドライヤー（セイシン企業社製）」を用いて、含水量が０．５質量％となるまで乾燥処理を行うことにより「トナー母体粒子１」を得た。「トナー母体粒子１」は、体積基準におけるメディアン径（Ｄ５０）が７．０μｍ、ガラス転移点が３９℃であった。
【０１３５】
トナー母体粒子３００個についてうねりの高低差、大きさを前記の方法で測定したところ、うねりの高低差は平均３０ｎｍ、うねりの大きさは７０ｎｍ、うねりのしめる割合は平均５０％であった。
【０１３６】
（トナー母体粒子２〜８の作製）
「トナー母体粒子１」の作製における撹拌条件を、下記表１のように変更した以外は同様にして「トナー母体粒子２〜８」を作製した。
【０１３７】
（トナー母体粒子９の作製）
コア用樹脂粒子１の作製において、第１段重合におけるモノマー量を、スチレン１１５．３質量部、ｎ−ブチルアクリレート４８．４質量部、メタクリル酸１２．３質量部に、第２段重合におけるモノマー量をスチレン２９３．４質量部、ｎ−ブチルアクリレート１２３．２質量部、メタクリル酸３１．４質量部に変更する他は同様にして「トナー母体粒子９」を作製した。「トナー母体粒子９」は、体積基準におけるメディアン径（Ｄ５０）が７．０μｍ、ガラス転移点が４４℃であった。
【０１３８】
（トナー母体粒子１０〜１３の作製）
「トナー母体粒子９」の作製における撹拌条件を、下記表１のように変更した以外は同様にして「トナー母体粒子１０〜１３」を作製した。
【０１３９】
表１に、各トナー母体粒子作製時の温度と回転数、トナー母体粒子の粒径、ガラス転移点（Ｔｇ）、うねりの平均高低差、平均大きさ、うねりのしめる平均割合を示す。尚、ガラス転移点（Ｔｇ）、うねりの平均高低差、平均大きさ、うねりのしめる平均割合は前記の方法で測定した。
【０１４０】
【表１】
2010060979.tif 000002
【０１４１】
〈トナーの作製〉
（トナー１の作製）
上記で作製した「トナー母体粒子１」１００質量部に、外添剤として「外添剤２（１０ｎｍ）」１．２質量部、「外添剤５（８０ｎｍ）」を１．５質量部添加し、「ヘンシェルミキサー（三井三池化工社製）」を用い、５分間混合して「トナー１」を作製した。
【０１４２】
（トナー２〜２０の作製）
上記で作製した「トナー母体粒子２〜１３」に、外添剤を表２に示すように添加し、トナー１と同じ条件で混合し、「トナー２〜２０」を作製した。
【０１４３】
尚、外添処理修了後のトナーを界面活性剤水で洗浄し、外添剤を除去したトナー粒子のうねりの平均高低差、平均大きさ、うねりのしめる平均割合は、外添剤処理する前のトナー母体粒子の値と同じであった。
【０１４４】
表２に、トナーを作製するのに用いた外添剤のＮｏ．を示す。
【０１４５】
《現像剤の作製》
シリコーン樹脂を被覆した体積平均粒径３５μｍのフェライトキャリア１００質量部に、上記で作製した各トナー６質量部を添加し、「ナウターミキサー（ホソカワミクロン社製）」を用い、１０分間混合して「現像剤１〜２０」を作製した。
【０１４６】
《評価》
評価は、電子写真方式を採用する市販の複合機「ｂｉｚｈｕｂ  ＰＲＯ１０５０」（コニカミノルタビジネステクノロジーズ社製）を使用して行った。
【０１４７】
プリントは、常温常湿環境（２０℃、５５％ＲＨ）下で、Ａ４サイズの印字率１％の文字原稿を上質紙（６４ｇ／ｍ２）に５０万枚プリントを行った。
【０１４８】
評価は、帯電量、画像濃度、かぶりについて行った。
【０１４９】
〈帯電量〉
プリントの初期と５０万枚プリント後に、現像剤を画像形成装置から２ｇサンプリングし、このサンプルのトナーの帯電量を帯電量測定装置「ブローオフ式ＴＢ−２００」（東芝社製）を用いて測定した。
【０１５０】
具体的には、上記帯電量測定装置の４００メッシュのステンレス製スクリーンを装着した試料部に測定サンプルを装填し、常温常湿環境（２０℃、５５％ＲＨ）下で、ブロー圧５０ｋＰａ（０．５ｋｇｆ／ｃｍ２）の条件で１０秒間窒素ガスにてブローして電荷を測定する。測定された電荷を飛翔したトナー質量でわり、帯電量（μＣ／ｇ）を算出する。
【０１５１】
尚、帯電量は、初期と５０万枚プリント後の差が２０μＣ／ｇ以下を合格とする。
【０１５２】
〈画像濃度〉
画像濃度は、初期と５０万枚プリント後にべた画像を上質紙（６４ｇ／ｍ２）にプリントし、べた黒画像部の濃度を反射濃度計「ＲＤ−９１８」（マクベス社製）を用いて１２点測定し、その平均画像濃度で評価した。
【０１５３】
尚、画像濃度は１．３０以上を合格とする。
【０１５４】
〈かぶり〉
かぶりは５０万枚プリントを行った後に、無地原稿を上質紙（６４ｇ／ｍ２）にプリントし、プリント画像上のかぶりを反射濃度計「ＲＤ−９１８」（マクベス社製）を用いて１２点測定し、その平均値で評価した。
【０１５５】
尚、かぶりは０．０２以下を合格とする。
【０１５６】
表２に、評価結果を示す。
【０１５７】
【表２】
2010060979.tif 000003
【０１５８】
表２の結果から明らかなように、本発明の「実施例１〜１１」の「トナー１〜５、１０、１６〜２０」は、上記評価項目の全てにおいて満足できる結果が得られたが、発明外の「比較例１〜９」の「トナー６〜９、１１〜１５」は上記評価項目を何れかに問題が有り満足するものではなかった。
【図面の簡単な説明】
【０１５９】
【図１】表面にうねりを有するトナー母体粒子の一例を示す概略図である。
【図２】プリントを行った時に、トナー粒子の表面における外添剤の挙動の一例を示すトナー粒子の拡大断面図を示す。
【図３】本発明のトナーを用いた画像形成装置の一例を示す断面構成図である。
【符号の説明】
【０１６０】
１  トナー粒子
２  トナー母体粒子
３  トナー母体
４  うねりの高低差
５  うねりの大きさ
６  うねり部
７  山の部分（高部）
８  谷の部分（低部）
９  大径外添剤
１０  小径外添剤
【図１】
2010060979.tif 000004
【図２】
2010060979.tif 000005
【図３】
2010060979.tif 000006